(57)【要約】【課題】顔料を安定に水性媒体に分散でき、且つ印刷特性が良好な、シェル層として複数の樹脂層を有するコアシェル型変性顔料を提供する。【解決手段】コア部分である顔料にシェル部分となる樹脂の層が存在するコアシェル型変性顔料であって、前記樹脂の層が、顔料に接するアニオン性基を有するアクリル系共重合体の第一層と、該第一の層に接し最外層となるアニオン性基を有するウレタン樹脂の第二層とを含み、前記アニオン性基を有するウレタン樹脂が、飽和吸着量の２０〜１５０％の範囲であることを特徴とするコアシェル型変性顔料、及び前記コアシェル型変性顔料、及び水性媒体を含有することを特徴とする水性顔料分散体。【選択図】図１
2017082212.tif 000002
【特許請求の範囲】
【請求項１】
コア部分である顔料にシェル部分となる樹脂の層が存在するコアシェル型変性顔料であって、
前記樹脂の層が、顔料に接するアニオン性基を有するアクリル系共重合体の第一層と、該第一の層に接し最外層となるアニオン性基を有するウレタン樹脂の第二層とを含み、前記アニオン性基を有するウレタン樹脂が、飽和吸着量の２０〜１５０％の範囲であることを特徴とするコアシェル型変性顔料。
【請求項２】
前記アニオン性基を有するアクリル系共重合体が酸価１０〜４００の範囲のスチレン−アクリル酸系共重合体であり、前記顔料に対し１〜１００重量％含む請求項１に記載のコアシェル型変性顔料。
【請求項３】
前記アニオン性基を有するウレタン樹脂が酸価０〜１５０の範囲であり、前記顔料に対し１〜１００重量％含む請求項１に記載のコアシェル型変性顔料。
【請求項４】
請求項１〜３のいずれかに記載のコアシェル型変性顔料、及び水性媒体を含有することを特徴とする水性顔料分散体。
【発明の詳細な説明】
【技術分野】
【０００１】
本発明は、コアシェル型変性顔料及び水性顔料分散体に関する。
【背景技術】
【０００２】
インクジェット記録方式は、家庭用からオフィス用、写真用、屋外用へと用途が拡大傾向にあり、印字物の耐候（光）性・保存性が重視されるようになっている。これまでインクジェット記録用着色剤として中心的存在であった染料では、耐光性という点では課題が多く、それに伴い、耐光性に優れた顔料によるインクジェット記録用水性インクの開発が進められている。
【０００３】
顔料は水不溶性であり水性媒体に分散させた水性顔料分散体として使用する。このことから、顔料を安定に水性媒体に分散させる手法が従来検討されてきた。
例えば、色材と樹脂を混合し、水に分散させてなる着色微粒子分散体であって、微粒子が少なくとも２層以上のコアシェル構造を有し、内核を形成するコアとその外側に形成された少なくとも１層のシェルのうち、少なくとも２つ以上がそれぞれ架橋構造を有する分散安定性の向上したコアシェル構造を有する架橋された着色微粒子分散体や（例えば特許文献１参照）、インクジェット記録用水性インクの色材として、顔料表面に、非水溶媒に可溶な重合性不飽和基を含有するポリマーと、カルボン酸基、スルホン酸基及びそれらの塩から選ばれる少なくとも１つの構造を分子中に有する少なくとも１種の重合性不飽和単量体とを共重合することにより得られるポリマーを有する変性顔料を使用することが知られている（例えば特許文献２参照）。
【０００４】
あるいは、シェルとなる非架橋性樹脂でコアとなる着色剤が内包された着色樹脂粒子を作製する方法として、（１）酸価を有する合成樹脂（ａ）に，少なくとも着色剤（Ｂ）を分散または溶解して固形着色コンパウンドを得る樹脂着色工程と、（２）少なくとも，水，合成樹脂（ａ）を溶解する有機溶媒，塩基（ｂ），前記樹脂着色工程で得られた固形着色コンパウンドを混合し，分散によって少なくとも樹脂の一部が溶解している着色剤懸濁液を得る懸濁工程と、（３）前記懸濁工程で得られた着色剤懸濁液中の着色剤表面に溶解樹脂成分を沈着させる再沈殿工程により得られることが、文献３の段落００２３に記載されている。
しかしながらいずれの文献も、シェルとなる樹脂の被覆量が印刷特性に与える影響については検討されてはいない。
【先行技術文献】
【特許文献】
【０００５】
【特許文献１】特開２００４−２６９５５８号公報
【特許文献２】特開２００９−２３５３２０号公報
【特許文献３】特開平１１−３４９８７０号公報
【発明の概要】
【発明が解決しようとする課題】
【０００６】
本発明が解決しようとする課題は、顔料を安定に水性媒体に分散でき、且つ印刷特性が良好な、シェル層として複数の樹脂層を有するコアシェル型変性顔料を提供することにある。
【課題を解決するための手段】
【０００７】
本発明者らは、コア部分である顔料にシェル部分となる樹脂の層が存在するコアシェル型変性顔料であって、顔料を内包する即ち顔料と直接接する第一層の樹脂が非反応性のアニオン性基を有するアクリル系共重合体であり、該第一の層に接し最外層となる第二層の樹脂がアニオン性基を有するウレタン樹脂である、シェル部分となる樹脂が２層となるコアシェル型変性顔料が、分散安定性に優れることを見いだし、且つ、該アニオン性基を有するウレタン樹脂の量が、印刷特性特に耐マーカー性や印刷濃度均一性に影響することを見いだした。該アニオン性基を有するウレタン樹脂の量が多いほど耐マーカー性に優れるが吐出の不安定さを示す印刷濃度均一性は劣る傾向が生じる。
【０００８】
これに対し本発明者らは、耐マーカー性と印刷濃度均一性とのバランスに優れる適正なウレタン樹脂の量が、コロイド滴定により特定した飽和吸着量から算出できることを見いだし、本発明を完成させたものである。
【０００９】
即ち本発明は、コア部分である顔料にシェル部分となる樹脂の層が存在するコアシェル型変性顔料であって、前記樹脂の層が、顔料に接するアニオン性基を有するアクリル系共重合体の第一層と、該第一の層に接し最外層となるアニオン性基を有するウレタン樹脂の第二層とを含み、前記アニオン性基を有するウレタン樹脂が、飽和吸着量の２０〜１５０％の範囲であるコアシェル型変性顔料を提供する。
【００１０】
また本発明は、前記記載のコアシェル型変性顔料、及び水性媒体を含有する水性顔料分散体を提供する。
【発明の効果】
【００１１】
本発明により、顔料を安定に水性媒体に分散でき、且つ印字特性が良好な、シェル層として複数の樹脂層を有するコアシェル型変性顔料を含む顔料組成物を提供することができる。
【発明を実施するための形態】
【００１２】
（顔料）
本発明で使用する顔料は、公知慣用の有機顔料あるいは無機顔料の中から選ばれる少なくとも一種の顔料である。また、本発明は未処理顔料、処理顔料のいずれでも適用することができる。具体的には、水や水溶性有機溶剤に分散可能であり、公知の無機顔料や有機顔料が使用できる。無機顔料としては例えば、酸化鉄、コンタクト法、ファーネス法、サーマル法等の公知の方法によって製造されたカーボンブラック等がある。また、有機顔料としては、アゾ顔料（アゾレーキ、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用することができる。
【００１３】
例えばブラックインクに使用される顔料としては、カーボンブラックとして、三菱化学社製のＮｏ．２３００、Ｎｏ．２２００Ｂ、Ｎｏ．９９５、Ｎｏ．９９０、Ｎｏ．９００、Ｎｏ．９６０、  Ｎｏ．９８０、Ｎｏ．３３、Ｎｏ．４０、Ｎｏ，４５、Ｎｏ．４５Ｌ、Ｎｏ．５２、ＨＣＦ８８、ＭＡ７、ＭＡ８、ＭＡ１００、等が、コロンビア社製のＲａｖｅｎ５７５０、Ｒａｖｅｎ５２５０、Ｒａｖｅｎ５０００、Ｒａｖｅｎ３５００、Ｒａｖｅｎ１２５５、Ｒａｖｅｎ７００等が、キャボット社製のＲｅｇａｌ  ４００Ｒ、Ｒｅｇａｌ  ３３０Ｒ、Ｒｅｇａｌ  ６６０Ｒ、Ｍｏｇｕｌ  Ｌ、Ｍｏｇｕｌ  ７００、Ｍｏｎａｒｃｈ８００、Ｍｏｎａｒｃｈ８８０、Ｍｏｎａｒｃｈ９００、Ｍｏｎａｒｃｈ１０００、Ｍｏｎａｒｃｈ１１００、Ｍｏｎａｒｃｈ１３００、Ｍｏｎａｒｃｈ１４００等が、デグサ社製のＣｏｌｏｒ  Ｂｌａｃｋ  ＦＷ１、同ＦＷ２、同ＦＷ２Ｖ、同ＦＷ１８、同ＦＷ２００、同Ｓ１５０、同Ｓ１６０、同Ｓ１７０、Ｐｒｉｎｔｅｘ  ３５、同Ｕ、同Ｖ、同１４００Ｕ、Ｓｐｅｃｉａｌ  Ｂｌａｃｋ  ６、同５、同４、同４Ａ、ＮＩＰＥＸ１５０、ＮＩＰＥＸ１６０、ＮＩＰＥＸ１７０、ＮＩＰＥＸ１８０、ＮＩＰＥＸ９５、ＮＩＰＥＸ９０、ＮＩＰＥＸ８５、ＮＩＰＥＸ８０、ＮＩＰＥＸ７５等が挙げられる。
【００１４】
またイエローインクに使用される顔料の具体例としては、Ｃ．Ｉ．ピグメントイエロー１、２、１２、１３、１４、１６、１７、７３、７４、７５、８３、９３、９５、９７、９８、１０９、１１０、１１４、１２０、１２８、１２９、１３８、１５０、１５１、１５４、１５５、１７４、１８０、１８５等が挙げられる。
【００１５】
また、マゼンタインクに使用される顔料の具体例としては、Ｃ．Ｉ．ピグメントレッド５、７、１２、４８（Ｃａ）、４８（Ｍｎ）、５７（Ｃａ）、５７：１、１１２、１２２、１２３、１４６、１５０、１６８、１７６、１８４、１８５、２０２、２０９、２１３、２８２、Ｃ．Ｉ．ピグメントバイオレット１９等が挙げられる。
【００１６】
また、シアンインクに使用される顔料の具体例としては、Ｃ．Ｉ．ピグメントブルー１、２、３、１５、１５：３、１５：４、１５：６、１６、２２、６０、６３、６６等が挙げられる。
【００１７】
また顔料は、分散処理後の分散粒径が１μｍ以下であることが好ましく、より好ましくは１０ｎｍ〜２５０ｎｍであることがなお好ましく、５０ｎｍ〜２００ｎｍであることが最も好ましい。また顔料は固溶体であってもよく、２種類以上の顔料を混合して使用してもよい。
【００１８】
また自己分散型顔料を使用してもよい。前記自己分散型顔料は、分散剤なしに水性媒体中に分散可能な顔料を意味する。ここで「分散剤なしに水性媒体中に分散あるいは溶解」とは、顔料を分散させるための分散剤を用いなくても、その表面の親水基により、水性媒体中に安定に存在している状態を意味する。ここで、「水性媒体中に安定に存在」とは、分散剤なしに水中（２５℃、固形分１０重量％）で９０日間安定（顔料の粒径変化幅が＋／−３０％以内）であることを意味する。
【００１９】
前記親水基は、−ＯＭ、−ＣＯＯＭ、−ＳＯ３Ｍ、−ＳＯ２Ｍ、−ＳＯ２ＮＨ２、−ＲＳＯ２Ｍ、−ＰＯ３ＨＭ、−ＰＯ３Ｍ２、−ＳＯ２ＮＨＣＯＲ、−ＮＨ３、及び−ＮＲ３からなる群から選択される一以上の親水基、すなわちアニオン性親水性官能基であることが好ましい。なお、これらの式中のＭは互いに独立して、水素原子、アルカリ金属、アンモニウム、置換基を有していてもよいフェニル基、又は有機アンモニウムを表す。また、これらの式中のＲは互いに独立して、炭素原子数１〜１２のアルキル基又は置換基を有していてもよいアリール基を表す。
【００２０】
自己分散型顔料は、例えば、顔料に物理的処理または化学的処理を施すことで、前記親水基を顔料の表面に結合（グラフト）させることにより製造される。当該物理的処理としては、例えば真空プラズマ処理等が例示できる。また、当該化学的処理としては、例えば水中で酸化剤により酸化する湿式酸化法や、ｐ−アミノ安息香酸を顔料表面に結合させることによりフェニル基を介してカルボキシル基を結合させる方法等が例示できる。
【００２１】
前記自己分散型顔料は、例えば、特開平８−３４９８号公報、特表２０００−５１３３９６号公報、特表２００８−５２４４００号公報、特表２００９−５１５００７号公報、特表２０１０−５３７００６号公報、特表２０１２−５００８６６号公報等に記載の方法によって顔料が処理されたものを用いることができる。前記自己分散型顔料の原料としては、無機顔料及び有機顔料のいずれも使用することができる。
【００２２】
本発明で使用する顔料は、ドライパウダー及びウェットケーキのいずれも用いることができる。また、これらの顔料は、単独で用いてもよく、２種類以上を組み合わせて用いてもよい。
【００２３】
本発明で使用する顔料は、その一次粒子径が２５μｍ以下のものからなる顔料が好ましく、１μｍ以下のものからなる顔料が特に好ましい。粒子径がこの範囲にあれば、顔料の沈降が発生しにくく、顔料分散性が良好となる。
粒子径の測定は、例えば透過型電子顕微鏡（ＴＥＭ）又は走査型電子顕微鏡（ＳＥＭ）を使用して測定した値を採用することができる。
【００２４】
（アニオン性基を有するアクリル系共重合体）
本発明で使用するアニオン性基を有するアクリル系共重合体は、具体的には、（メタ）アクリル酸等のアニオン性基を有する単量体とそれと共重合可能なその他のエチレン性不飽和単量体との共重合体が挙げられる。尚、本発明において（メタ）アクリル酸とは、アクリル酸とメタクリル酸との総称を意味するものとする。（メタ）アクリル酸の各種エステルの場合も前記と同様に解釈される。
【００２５】
同一酸価対比においてより共重合体の疎水性を高め、共重合体の顔料表面への吸着がより強固と出来る点で、前記したその他の共重合可能なエチレン性不飽和単量体としては、例えば、スチレン、α−メチルスチレン、β−メチルスチレン、２，４−ジメチルスチレン、α−エチルスチレン、α−ブチルスチレン、α−ヘキシルスチレンの如きアルキルスチレン、４−クロロスチレン、３−クロロスチレン、３−ブロモスチレンの如きハロゲン化スチレン、更に３−ニトロスチレン、４−メトキシスチレン、ビニルトルエン等のスチレン系モノマーや、ベンジル（メタ）アクリレート、フェニル（メタ）アクリレート、フェニルエチル（メタ）アクリレート、フェニルプロピル（メタ）アクリレート、フェノキシエチル（メタ）アクリレート等のベンゼン環を有する（メタ）アクリル酸エステル系単量体を用いることが好ましい。中でも、中でも、スチレン、α−メチルスチレン、ｔｅｒｔ−ブチルスチレン等のスチレン系単量体を用いることが特に好ましい。
【００２６】
本発明における共重合体は、（メタ）アクリル酸の重合単位とその他の共重合可能なエチレン性不飽和単量体の重合単位を必須の重合単位として含有する共重合体であれば良く、それらの二元共重合体であっても更にその他の共重合可能なエチレン性不飽和単量体との三元以上の多元共重合体であっても良い。
【００２７】
エチレン性不飽和単量体としては、メチルアクリレート、メチルメタクリレート、ｎ−プロピルアクリレート、イソプロピルアクリレート、ｎ−ブチルアクリレート、ｓｅｃ−ブチルアクリレート、ｔｅｒｔ−ブチルアクリレート、２−エチルブチルアクリレート、１，３−ジメチルブチルアクリレート、ヘキシルアクリレート、２−エチルヘキシルアクリレート、オクチルアクリレート、エチルメタアクリレート、ｎ−ブチルメタアクリレート、２−メチルブチルメタアクリレート、ペンチルメタアクリレート、ヘプチルメタアクリレート、マレイン酸、マレイン酸無水物、ノニルメタアクリレート等のアクリル酸エステル類及びメタアクリル酸エステル類；３−エトキシプロピルアクリレート、３−エトキシブチルアクリレート、ジメチルアミノエチルアクリレート、２−ヒドロキシエチルアクリレート、２−ヒドロキシブチルアクリレート、エチル−α−（ヒドロキシメチル）アクリレート、ジメチルアミノエチルメタアクリレート、ヒドロキシエチルメタアクリレート、ヒドロキシプロピルメタアクリレートのようなアクリル酸エステル誘導体及びメタクリル酸エステル誘導体；フェニルアクリレート、ベンジルアクリレート、フェニルエチルアクリレート、フェニルエチルメタアクリレートのようなアクリル酸アリールエステル類及びアクリル酸アラルキルエステル類；ジエチレングリコール、トリエチレングリコール、ポリエチレングリコール、グリセリン、ビスフェノールＡのような多価アルコールのモノアクリル酸エステル類あるいはモノメタアクリル酸エステル類；マレイン酸ジメチル、マレイン酸ジエチルのようなマレイン酸ジアルキルエステル、酢酸ビニル等を挙げることができる。これらのモノマーはその１種又は２種以上をモノマー成分として添加することができる。
【００２８】
本発明で用いる共重合体は、モノエチレン性不飽和単量体の重合単位のみの線状（リニアー）共重合体であっても、各種の架橋性を有するエチレン性不飽和単量体を極少量共重合させ、一部架橋した部分を含有する共重合体であっても良い。
【００２９】
この様な架橋性を有するエチレン性不飽和単量体としては、例えば、グリシジル（メタ）アクリレートや、ジビニルベンゼン、エチレングリコールジ（メタ）アクリレート、プロピレングルコールジ（メタ）アクリレート、ポリエチレングリコールジ（メタ）アクリレート、ポリ（オキシエチレンオキシプロピレン）グリコールジ（メタ）アクリレート、グリセリンのアルキレンオキシド付加物のトリ（メタ）アクリレート等の多価アルコールのポリ（メタ）アクリレートが挙げられる。
【００３０】
本発明においては、用いる各単量体の反応率等は略同一と考えて、各単量体の仕込割合を、各単量体の重合単位の質量換算の含有割合と見なすものとする。本発明における共重合体は、塊状重合、溶液重合、懸濁重合、乳化重合等の従来より公知の種々の反応方法によって合成することが出来る。この際には、公知慣用の重合開始剤、連鎖移動剤（重合度調整剤）、界面活性剤及び消泡剤を併用することも出来る。
【００３１】
本発明で使用するアニオン性基を有するアクリル系共重合体として特に好ましくは、前記共重合体の中でも、例えば、スチレン−（メタ）アクリル酸共重合体、スチレン−（メタ）アクリル酸エステル−（メタ）アクリル酸共重合体、（メタ）アクリル酸エステル−（メタ）アクリル酸共重合体等の、スチレン系モノマー、及び（メタ）アクリル酸を原料モノマーとして含むスチレン−アクリル酸系共重合体が挙げられる。（なお、本発明において「スチレン−アクリル酸系共重合体」とは、前述の通り「スチレン系モノマー、及び（メタ）アクリル酸を原料モノマーとして含む共重合体」と定義するものとする。従って、スチレン系モノマー、及び（メタ）アクリル酸以外の汎用のモノマーを共重合させてあってもよい）
【００３２】
スチレン−アクリル酸系共重合体の原料であるスチレン系モノマーの使用比率は５０〜９８質量％であることがより好ましく、中でも７０〜９０質量％であることが特に好ましい。スチレン系モノマーの使用比率が５０質量％以上であると、顔料へのスチレン−アクリル酸系共重合体の親和性が良好となり、水性顔料分散体の分散安定性が向上する傾向がある。また該水性顔料分散体から得られるインクジェット記録用水性インクの普通紙記録特性が向上し、画像記録濃度が高くなる傾向があり、更に耐水特性も良好となる傾向がある。スチレン系モノマーの量が９０質量％以下の上記範囲であると、スチレン−アクリル酸系共重合体で被覆された顔料の水性媒体に対する分散性を良好に維持することができ、水性顔料分散体における顔料の分散性や分散安定性を向上させることができる。更に、インクジェット記録用インク組成物として使用した場合の印字安定性が良好になる。
【００３３】
前記スチレン−アクリル酸系共重合体はスチレン系モノマー、アクリル酸モノマー及びメタクリル酸モノマーの少なくとも一方の共重合によって得られるが、アクリル酸とメタクリル酸を併用することが好ましい。その理由は、樹脂合成時の共重合性が向上して、樹脂の均一性が良くなり、その結果、保存安定性が良好となり、且つより微粒子化された顔料分散液が得られる傾向があるためである。
前記スチレン−アクリル酸系共重合体においてスチレン系モノマーとアクリル酸モノマーとメタクリル酸モノマーの共重合時の総和は、全モノマー成分に対して８０質量％以上であることが好ましい。
【００３４】
前記スチレン−アクリル酸系共重合体の製造方法としては、通常の重合方法を採ることが可能で、溶液重合、懸濁重合、塊状重合等、重合触媒の存在下に重合反応を行う方法が挙げられる。重合触媒としては、例えば、２，２´−アゾビス（２，４−ジメチルバレロニトリル）、２，２´−アゾビスイソブチロニトリル、１，１´−アゾビス（シクロヘキサン−１−カルボニトリル）、ベンゾイルパーオキサイド、ジブチルパーオキサイド、ブチルパーオキシベンゾエート等が挙げられ、その使用量はビニルモノマー成分の０．１〜１０．０質量％が好ましい。
【００３５】
また、前記スチレン−アクリル酸系共重合体はランダム共重合体でもよいが、グラフト共重合体であっても良い。グラフト共重合体としてはポリスチレンあるいはスチレンと共重合可能な非イオン性モノマーとスチレンとの共重合体が幹又は枝となり、アクリル酸、メタクリル酸とスチレンを含む他のモノマーとの共重合体を枝又は幹とするグラフト共重合体をその一例として示すことができる。スチレン−アクリル酸系共重合体は、このグラフト共重合体とランダム共重合体の混合物であってもよい。
【００３６】
本発明において、アニオン性基を有するアクリル系共重合体の重量平均分子量は２０００〜４００００の範囲内であることが好ましい。例えば前記スチレン−アクリル酸系共重合体を使用する場合も、その重量平均分子量は５０００〜２００００の範囲内であることが好ましく、５０００〜１８０００の範囲内にあることがより好ましい。中でも、５５００〜１５０００範囲内にあることが特に好ましい。ここで重量平均分子量とはＧＰＣ（ゲル浸透クロマトグラフィー）法で測定される値であり、標準物質として使用するポリスチレンの分子量に換算した値である。
【００３７】
本発明で使用するアニオン性基を有するアクリル系共重合体がスチレン−アクリル酸系共重合体の場合、アクリル酸モノマー及びメタクリル酸モノマー由来のカルボキシル基を有するが、その酸価は１０〜４００（ｍｇＫＯＨ／ｇ）であることが好ましく、５０〜３００（ｍｇＫＯＨ／ｇ）であることがさらに好ましい。酸価が３００（ｍｇＫＯＨ／ｇ）以下であると顔料の凝集がより発生し難くなる傾向にある。
【００３８】
ここでいう酸価とは、日本工業規格「  Ｋ  ００７０：１９９２．  化学製品の酸価，けん化価，エステル価，よう素価，水酸基価及び不けん化物の試験方法」に従って測定された数値であり、樹脂１ｇを完全に中和するのに必要な水酸化カリウムの量（ｍｇ）である。
酸価が低すぎる場合には顔料分散や保存安定性が低下し、また後記するインクジェット記録用水性インクを調製した場合に、印字安定性が悪くなるので好ましくない。酸価が高すぎる場合には、着色記録画像の耐水性が低下するのでやはり好ましくない。共重合体を該酸価の範囲内とするには、（メタ）アクリル酸を、前記酸価の範囲内となる様に含めて共重合すれば良い。
【００３９】
（塩基性化合物）
本発明において塩基性化合物は、前記アニオン性基を中和する目的で使用する。塩基性化合物としては公知のものを使用でき、例えばカリウム、ナトリウムなどのアルカリ金属の水酸化物；カリウム、ナトリウムなどのアルカリ金属の炭酸塩；カルシウム、バリウムなどのアルカリ土類金属などの炭酸塩；水酸化アンモニウム等の無機系塩基性化合物や、トリエタノールアミン、Ｎ，Ｎ−ジメタノールアミン、Ｎ−アミノエチルエタノールアミン、ジメチルエタノールアミン、Ｎ−Ｎ−ブチルジエタノールアミンなどのアミノアルコール類、モルホリン、Ｎ−メチルモルホリン、Ｎ−エチルモルホリンなどのモルホリン類、Ｎ−（２−ヒドロキシエチル）ピペラジン、ピペラジンヘキサハイドレートなどのピペラジン等の有機系塩基性化合物が挙げられる。
【００４０】
これらを使用した前記アニオン性基の中和率は特に限定はないが、一般に８０〜１２０％となる範囲で行うことが多い。なお本発明において、中和率とは塩基性化合物の配合量が前記アニオン性基を有するアクリル系共重合体中の全てのカルボキシル基の中和に必要な量に対して何％かを示す数値であり、以下の式で計算される。
【００４１】
【数１】
2017082212.tif 000003
【００４２】
（アニオン性基を有するアクリル系共重合体の第一層の形成方法）
コア部分である顔料にアニオン性基を有するアクリル系共重合体のシェルの第一層を形成させる方法としては、特に限定されず公知の分散方法で行うことができる。例えば、ペイントシェーカー、ビーズミル、サンドミル、ボールミル等のメディアを使用するメディアミル分散法や、超音波ホモジナイザー、高圧ホモジナイザー、ナノマイザー、アルティマイザー等を使用したメディアレス分散法、ロールミル、ヘンシェルミキサー、加圧ニーダー、インテンシブミキサー、バンバリーミキサー、プラネタリーミキサー等、強い剪断力を与える混練分散法等が挙げられる。このうち混練分散法は、顔料を含有する高固形分濃度の混合物に混練機で強い剪断力を与えることによって顔料粒子を微細化させる方法であり好ましい。
以後、コア部分である顔料にシェルとなる樹脂の第一層のみを形成させた変性顔料を、コアシェル一層型変性顔料と称する場合があり、樹脂としてアニオン性基を有するアクリル系共重合体を使用したコアシェル一層型変性顔料をコアシェル一層型変性顔料Ａと称する場合がある。
【００４３】
前記混練分散法は、顔料、アニオン性基を有するアクリル系共重合体、塩基性化合物、必要に応じ水溶性有機溶剤を仕込み混練を行う。またこのときの仕込み順序には特に限定はなく全量を同時に仕込んで混練を開始してもよいし、各々を少量ずつ仕込んでもよいし、例えばアニオン性基を有するアクリル系共重合体と塩基性化合物と顔料とを仕込んだのち水溶性有機溶剤を仕込む等、原料によって仕込み順を変えてもよい。各々の原料の仕込み量は前述の範囲で行うことができる。
【００４４】
混練分散法のメリットである強い剪断力を混合物に与えるためには、該混合物の固形分比率が高い状態で混練するほうが好ましく、より高い剪断力を該混合物に加えることができる。固形分比率としては、２０〜１００質量％が好ましく、３０〜９０質量％がより好ましく、４０〜８０質量％が最も好ましい。２０質量％未満では混合物の粘度が低下するため、混練が十分に行われず、顔料の解砕が不十分となるおそれがある。そして、固形分比率をこのように高めることによって混練中の混練物の粘度を適度に高く保ち、混練中の混練機から混練物にかかるシェアを大きくして、混練物中の顔料の粉砕と顔料のアニオン性基を有するアクリル系共重合体による被覆を同時に進行させることができる。
【００４５】
また顔料に対するアニオン性基を有するアクリル系共重合体の量は任意の樹脂量でよいが、一般には１〜１００重量％が好ましく、５〜５０重量％がなお好ましく、１０〜３０重量％がさらに好ましく、２．５〜２０重量％が最も好ましい。
【００４６】
混練時の温度は混練物に十分な剪断力が加わるように、使用するアニオン性基を有するアクリル系共重合体のガラス転移点等の温度特性を考慮して適宜調整を行うことができる。例えばアニオン性基を有するアクリル系共重合体がスチレン−アクリル酸系共重合体の場合、ガラス転移点より低く、かつ該ガラス転移点との温度差が５０℃より小さい範囲で行うことが好ましい。このような温度範囲で混練を行うことにより、混練温度の上昇による樹脂の溶融に伴う混練物の粘度低下によって剪断力が不足することがない。
【００４７】
混練工程に用いる混練装置としては、固形分比率の高い混合物に対して高い剪断力を発生させることのできるものであればよく、前述したような公知の混練装置の中から選択して用いることが可能であるが、二本ロール等の撹拌槽を有しない開放型の混練機を用いるよりは、撹拌槽と撹拌羽根を有し撹拌槽を密閉可能な混練装置を用いることが好ましい。撹拌槽と撹拌羽根を有し、混練装置を用いることが好ましい。このような装置としては、ヘンシェルミキサー、加圧ニーダー、バンバリーミキサー、プラネタリーミキサーなどが例示され、特にプラネタリーミキサーなどが好適である。本発明においては、好ましくは顔料濃度と顔料と樹脂からなる固形分濃度が高い状態で混練を行うため、混練物の混練状態に依存して混練物の粘度が広い範囲で変化するが、プラネタリーミキサーは二本ロール等と比較すると、広い範囲の粘度領域で混練処理が可能であり、更に水性媒体の添加及び減圧溜去も可能であるため、混練時の粘度及び負荷剪断力の調整が容易である。
【００４８】
該混練工程においては、湿潤剤として機能する高表面張力のグリコール類やジオール類等多価アルコール類等の前記水溶性有機溶剤を併用してもよい。
【００４９】
前記混練分散法でコアシェル一層型変性顔料Ａが得られる。コアシェル一層型変性顔料Ａを前述のように混練分散法で得た場合はそのまま水希釈して次のアニオン性基を有するウレタン樹脂の第二層を形成する工程に使用する。
水希釈する場合は、例えば撹拌槽と撹拌羽根を有し撹拌槽を密閉可能な混練装置を使用しておれば、混練分散法後そのまま水を添加することが可能である。ここで使用する水は、水単独のほか水溶性有機溶剤を併用していてもよい。
【００５０】
（水）
本発明で使用する水は、イオン交換水、限外濾過水、逆浸透水、蒸留水等の純水、または超純水を用いることができる。また、紫外線照射、または過酸化水素添加などにより滅菌した水を用いることにより得られた水性顔料分散体やそれを使用したインク等を長期保存する場合にカビまたはバクテリアの発生を防止することができるので好適である。  
【００５１】
（水溶性有機溶剤）
本発明においては、水の他、必要に応じて水溶性有機溶剤を併用してもよい。水溶性有機溶剤としては、例えば、アセトン、メチルエチルケトン、メチルブチルケトン、メチルイソブチルケトン、等のケトン類；メタノール、エタノール、２−プロパノール、２−メチル−１−プロパノール、１−ブタノール、２−メトキシエタノール、等のアルコール類；テトラヒドロフラン、１，４−ジオキサン、１，２−ジメトキシエタン、等のエーテル類；ジメチルホルムアミド、Ｎ−メチルピロリドン、等のアミド類が挙げられ、とりわけ炭素数が３〜６のケトン及び炭素数が１〜５のアルコールからなる群から選ばれる化合物を用いるのが好ましい。
【００５２】
また、粘度の高いエチレングリコール、ジエチレングリコール、トリエチレングリコール、テトラエチレングリコール、プロピレングリコール、ポリエチレングリコール、ポリプロピレングリコールなどのグリコール類；ブタンジオール、ペンタンジオール、ヘキサンジオール、およびこれらと同族のジオールなどのジオール類；ラウリン酸プロピレングリコールなどのグリコールエステル；ジエチレングリコールモノエチル、ジエチレングリコールモノブチル、ジエチレングリコールモノヘキシルの各エーテル、プロピレングリコールエーテル、ジプロピレングリコールエーテル、およびトリエチレングリコールエーテルを含むセロソルブなどのグリコールエーテル類；メタノール、エタノール、イソプロピルアルコール、１−プロパノール、２−プロパノール、１−ブタノール、２−ブタノール、ブチルアルコール、ペンチルアルコール、およびこれらと同族のアルコールなどのアルコール類；あるいは、スルホラン；γ−ブチロラクトンなどのラクトン類；２−ピロリジノン、Ｎ−（２−ヒドロキシエチル）ピロリドンなどのラクタム類；グリセリンおよびその誘導体、ポリオキシエチレンベンジルアルコールエーテルなどは、顔料分散時に使用する湿潤剤として使用することもできる。
【００５３】
これら水溶性有機溶剤は、１種または２種以上混合して用いることができる。中でも、高沸点、低揮発性で、高表面張力のグリコール類やジオール類等多価アルコール類は、湿潤剤として特に使用が好ましく、特にジエチレングリコール、トリエチレングリコール等のグリコール類が好ましい。
【００５４】
このようにして得たコアシェル一層型変性顔料Ａのペーストは、用途にもよるが通常顔料濃度が１０〜５０質量％となるように調整してあると、次のアニオン性基を有するウレタン樹脂の第二層を形成する工程が容易であり好ましい。
【００５５】
具体的には、例えば前述のように撹拌槽を有する混練機で顔料混練物を製造した後，該撹拌槽に水を添加、混合し、必要に応じて撹拌して直接希釈することにより水性顔料分散体を製造できる。また，撹拌翼を備えた別の攪拌機で固体の顔料分散体と水を混合し，必要に応じて撹拌して水性顔料分散体を調製できる。
水の混合に関しては、顔料混練物に対して必要量を一括混合してもよいが、連続的あるいは断続的に必要量を添加して混合を進めた方が、水による希釈が効率的に行われ、より短時間で水性顔料分散体を作製することができる。溶解時間・過熱温度には特に制限は無いが、混練物の十分な溶解性・得られる分散体の均一性を確保するために、アニオン性基を有するアクリル系共重合体の分解を生じたり、分散体の安定性を損ねたりすることの無い範囲で、長時間・高温であることが好ましい。
【００５６】
また，この様にして得られた水性顔料分散体を、更に分散機により分散処理しても良い。この時使用できる分散機としても特に限定はなく、ペイントシェーカー、ビーズミル、ロールミル、サンドミル、ボールミル、アトライター、バスケットミル、サンドミル、サンドグラインダー、ダイノーミル、ディスパーマット、ＳＣミル、スパイクミル、アジテーターミル、ジュースミキサー、高圧ホモジナイザー、超音波ホモジナイザー、ナノマイザー、デゾルバー、ディスパー、高速インペラー分散機、ニーダー、プラネタリーミキサーなどがあげられる。
【００５７】
（アニオン性基を有するウレタン樹脂）
次に、前記コアシェル一層型変性顔料Ａにアニオン性基を有するウレタン樹脂の第二層を形成する。
以後、「コア部分である顔料に、シェルである顔料に接する樹脂の第一層と、該第一の層に接し最外層となる樹脂の第二層を有するもの」をコアシェル二層型変性顔料と称し、本発明の「コア部分である顔料に、顔料に接するアニオン性基を有するアクリル系共重合体の第一層と、該第一の層に接し最外層となるアニオン性基を有するウレタン樹脂の第二層とを含むコアシェル型変性顔料」を「コアシェル二層型変性顔料Ａ」と称する場合がある。
本発明で使用するアニオン性基を有するウレタン樹脂は、具体的には、カルボキシ基やスルホン酸基等のアニオン性基を有するポリオールとポリイソシアネート、さらに必要に応じて汎用のアニオン性基を有さないポリオールや鎖伸長剤を反応させて得たウレタン樹脂があげられる。
【００５８】
本発明で使用するカルボキシ基を有するポリオールとしては、例えば、多価アルコールと多塩基酸無水物との反応によって得られるエステル、２，２−ジメチロール乳酸、２，２−ジメチロールプロピオン酸、２，２−ジメチロールブタン酸、２，２−ジメチロール吉草酸などのジヒドロキシアルカン酸等が挙げられる。好ましい化合物としては２，２−ジメチロールプロピオン酸、２，２−ジメチロールブタン酸が挙げられる。中でも、ジメチロールプロピオン酸、又はジメチロールブタン酸の入手が容易であり好ましい。
また、スルホン酸基を有するポリオールとしては、例えば５−スルホイソフタル酸、スルホテレフタル酸、４−スルホフタル酸、５［４−スルホフェノキシ］イソフタル酸等のジカルボン酸、及びそれらの塩と、前記低分子量ポリオールとを反応させて得られるポリエステルポリオールが挙げられる。
【００５９】
本発明で使用するジイソシアネートとしては、例えばヘキサメチレンジイソシアネート、２，２，４−トリメチルヘキサメチレンジイソシアネート等の脂肪族ジイソシアネー卜化合物、イソホロンジイソシアネー卜、水添キシリレンジイソシアネート、４，４−シクロヘキシルメタンジイソシアネート等の脂環族ジイソシアネー卜化合物、キシリレンジイソシアネート、テトラメチルキシレンジイソシアネー卜等の芳香脂肪族ジイソシアネー卜化合物、トルイレンジイソシアネー卜、フェニルメタンジイソシアネート等の芳香族ジイソシアネー卜が挙げられる。
中でも、印字画像の耐光変色が起こり難い点では、脂肪族ジイソシアネート化合物または脂環族ジイソシアネートが好ましい。
【００６０】
また、汎用のアニオン性基を有さないポリオールとしては、例えば、ポリエステルポリオール、ポリエーテルポリオール、ポリヒドロキシポリカーボネート、ポリヒドロキシポリアセタール、ポリヒドロキシポリアクリレート、ポリヒドロキシポリエステルアミドおよびポリヒドロキシポリチオエーテルが挙げられる。中でも、ポリエステルポリオール、ポリエーテルポリオールおよびポリヒドロキシポリカーボネートが好ましい。これらのポリオールは１種のみを反応させてもよく、数種を混合して反応させてもよい。
また前記ポリオールのほか、印字物における皮膜硬度の調整等を目的として、低分子量のジオールを適宜併用しても良い。例としては、エチレングリコール、ジエチレングリコール、プロピレングリコール、ジプロピレングリコール、１，２−プロパンジオール、１，３−プロパンジオール、１，４−ブタンジオール等が挙げられる。
【００６１】
本発明で使用する鎖伸長剤は、例えばエチレングリコール、プロピレングリコール、１，４−ブタンジオール、１，６−ヘキサンジオール、１，９−ノナンジオール、１，４−ビス（β−ヒドロキシエトキシ）ベンゼン、１，４−シクロヘキサンジオール、キシリレングリコール等のジオール類、ポリアミン、プロピレンジアミン、キシリレンジアミン、イソホロンジアミン、４，４’−ジアミノジフェニルメタン、トリレンジアミン、４，４’−ジアミノジシクロヘキシルメタン等のジアミン類の１種または２種以上を使用することができる。
【００６２】
前記ウレタン樹脂は、例えば無溶剤下または有機溶剤の存在下で、前記ポリオールと前記ポリイソシアネートとを反応させることでウレタン樹脂を製造する。次いで、前記塩基性化合物等を用いて中和することにより形成されたアニオン性基を有するウレタン樹脂を、水性媒体中に混合し水性化する際に、必要に応じて鎖伸長剤と混合し、反応させることによって製造することができる。
【００６３】
前記ポリオールとポリイソシアネートとの反応は、例えば、前記ポリオールが有する水酸基に対する、前記ポリイソシアネートが有するイソシアネート基の当量割合が、０．８〜２．５の範囲で行うことが好ましく、０．９〜１．５の範囲で行うことがより好ましい。
【００６４】
本発明において、アニオン性基を有するウレタン樹脂の重量平均分子量は５，０００〜５００，０００の範囲内であることが好ましく、１０，０００〜２００，０００のものを使用することがより好ましく、１５，０００〜１００，０００のものを使用することが特に好ましい。
【００６５】
ここで重量平均分子量とはＧＰＣ（ゲル浸透クロマトグラフィー）法で測定される値であり、標準物質として使用するポリスチレンの分子量に換算した値である。
【００６６】
また、前記ウレタン樹脂としては、０〜１５０（ｍｇＫＯＨ／ｇ）の範囲の酸価を有するものを使用することが好ましく、１０〜１００（ｍｇＫＯＨ／ｇ）の範囲であることが、ウレタン樹脂の良好な水分散安定性等を向上するうえで好ましい。
【００６７】
ここでいう酸価とは、日本工業規格「  Ｋ  ００７０：１９９２．  化学製品の酸価，けん化価，エステル価，よう素価，水酸基価及び不けん化物の試験方法」に従って測定された数値であり、樹脂１ｇを完全に中和するのに必要な水酸化カリウムの量（ｍｇ）である。
酸価が低すぎる場合には顔料分散や保存安定性が低下するおそれがあり、酸価が高すぎる場合には形成画像の耐水性が低下するおそれがある。共重合体を該酸価の範囲内とするには、カルボキシ基を有するポリオールを、前記酸価の範囲内となる様に含めて共重合すれば良い。
【００６８】
中和に使用する塩基性化合物は、前述の前記アニオン性基を中和する目的で使用する塩基性化合物を使用することができる。
【００６９】
（アニオン性基を有するウレタン樹脂の第二層の形成方法）
コアシェル一層型変性顔料Ａにアニオン性基を有するウレタン樹脂の第二層を形成する方法としては、前述のコア部分である顔料にアニオン性基を有するアクリル系共重合体のシェルの第一層を形成させる方法と同様公知の分散方法で行うことができるが、あまり強い剪断力が加わる分散法は、逆に顔料を内包したアニオン性基を有するアクリル系共重合体のシェルの第一層をはがすことになりかねないため、ややマイルドな分散方法が好ましい。好ましい分散方法としては、攪拌翼を用いた攪拌や、ペイントシェーカー、ビーズミル、サンドミル、ボールミル等のメディアを使用するメディアミル分散法や、超音波ホモジナイザー、高圧ホモジナイザー、ナノマイザー、アルティマイザー等を使用したメディアレス分散法等が挙げられる。
【００７０】
（コロイド滴定）
前記アニオン性基を有するウレタン樹脂は、コアシェル二層型変性顔料に対し飽和吸着量の４０％以上を有する。
本発明において、飽和吸着量はコロイド滴定法で算出される。コロイド滴定法とは、溶液中の各種ポリマーの電荷量やコロイド粒子の表面電荷量を測定する方法であり、滴定液としてカチオン性高分子：ｐｏｌｙ−ＤＡＤＭＡＣ（ポリジメチルアリルアンモニウムクロライド）、ＭＧＣｈ（メチルグリコールキトサン）、アニオン性高分子：Ｐｅｓ−Ｎａ（ポリエチレンスルホン酸ナトリウム）、ＰＶＳＫ（ポリビニル硫酸カリウム）等の高分子電解質が一般に使用される。本発明においては、滴定する対象がアニオン性樹脂であるためカチオン性高分子であるｐｏｌｙ−ＤＡＤＭＡＣ（ポリジメチルアリルアンモニウムクロライド）を滴定液として使用した。また滴定装置は粒子電荷計ＰＣＤ−０４（スペクトリス社製）を用いた。
【００７１】
コロイド滴定法では、滴定する対象がアニオン性樹脂の場合は滴定前の流動電位が負の値を示し、滴定する対象がカチオン性樹脂の場合は滴定前の流動電位が正の値を示す。本発明で使用する樹脂は全てアニオン性基を有する樹脂であるため、滴定前の流動電位が負の値を示す。
アニオン性基を有する樹脂のみを含む水溶液に前記滴定液である高分子電解質を滴下すると、カチオンとアニオンとが反応しイオン会合体を形成する。このようにアニオンの電荷が中和されることで電位が低下する。電位がゼロに達したときの滴定液の滴下量が該水溶液中のアニオン電荷が全て中和された量と一致すると判断できる。
電位がゼロに達したときの滴下量Ｖと、滴定液の濃度Ｎとから、アニオン性基を有する樹脂を含む水溶液１ｇ当たりの電荷量Ｑ［Ｃ／ｇ］は以下の式（１）で求められる。
【００７２】
【数２】
2017082212.tif 000004
【００７３】
上記式（１）中、記号は以下の通りである。
Ｑ：アニオン性基を有する樹脂を含む水溶液１ｇ当たりの電荷量［Ｃ］
Ｖ：消費した滴定液の量［Ｌ］
ｃ：滴定液の濃度［Ｎ］
Ｆ：ファラデー係数［９６４８５Ｃ／ｅｑ］）
ｍ：アニオン性基を有する樹脂を含む水溶液［ｇ］
【００７４】
該水溶液中のアニオン性基を有する樹脂の重量から、アニオン性基を有する樹脂１ｇあたりの電荷量を求めることができる。また、同一構造、同一酸価を有する樹脂であれば、前記電荷量Ｑは樹脂の水溶液濃度に比例する。比例直線の傾きは、樹脂の酸価が低いほど緩く、酸価が高いほど急となる。これを図１に示す。図１において、符号１で表されるグラフＡは後述の実施例で使用したスチレン−アクリル酸系共重合体のグラフであり、符号２で表されるグラフＢは後述の実施例で使用したウレタン樹脂のグラフである。
コアシェル型変性顔料において、コアシェル一層型変性顔料の、前記コロイド滴定によるアニオン性基を有する樹脂１ｇ当たりの電荷量Ｑが一定であることから、有機高分子の層の重量に対しては比例関係を示す。
【００７５】
一方、コアシェル二層型変性顔料Ａは、前記コロイド滴定によるアニオン性基を有する樹脂１ｇ当たりの電荷量Ｑが、樹脂の層の重量に対する比例関係を示さない。これを図２に示す。図２において、符号４で表されるグラフＣは、前記式（１）とは異なる挙動を示し、且つ変曲点Ｐを有する。
理論上は、前記樹脂の層の重量に対しては比例関係を示すことから、前記アニオン性基を有するアクリル系共重合体とアニオン性基を有するウレタン樹脂との総量に対する電荷量Ｑが、符号３で表されるグラフＡ＋Ｂとして求められるはずである。しかしながら、前記アニオン性基を有するアクリル系共重合体のシェルに接し最外層となるアニオン性基を有するウレタン樹脂の第二層が、前記アニオン性基を有するアクリル系共重合体を覆うように形成されると推定され、このためウレタン樹脂に被覆されたアクリル系共重合体のアニオン電荷は中和されず、添加したウレタン樹脂量に応じた試料電荷量の増加が観測されないために、比例関係とはならず前記式（１）とは異なる挙動を示すグラフＣとなると推定している。また変曲点Ｐを越えた後は、式（１）と同様のグラフＢの傾きと同様のグラフとなるが、これは変曲点Ｐが最外層となるアニオン性基を有するウレタン樹脂の第二層の吸着量の飽和であり、これ以後は吸着されずに水溶液にアニオン性基を有するウレタン樹脂が遊離して存在する状態になったと推定される。
即ち、変曲点Ｐを示す電荷量Ｑを前記式（１）に当てはめたときの、算出されたアニオン性基を有するウレタン樹脂量が、コアシェル二層型変性顔料Ａに対する飽和吸着量と推定される。
【００７６】
本発明においては、前記アニオン性基を有するウレタン樹脂が、コアシェル二層型変性顔料Ａに対する飽和吸着量の２０％以上であれば、印字特性が良好である。また飽和吸着量である変曲点Ｐを超えてウレタン樹脂を添加する場合、その超える量は飽和吸着量の１５０％であれば、遊離して存在するウレタン樹脂の影響をあまり受けないコアシェル二層型変性顔料Ａを得ることができる。またコアシェル二層型変性顔料Ａは、前述のとおり第一層、第二層となる樹脂はいずれも分散方法により形成させることができ、その後は乾燥してもそのまま水分散体として使用することもできるが、水分散体として使用する場合であっても、その超える量は飽和吸着量の１５０％であれば、遊離して存在するウレタン樹脂の影響をあまり受けることがないので好ましい。前記ウレタン樹脂の範囲は３０〜１２０％であるとよりに好ましく、４０〜１１０％であることが最も好ましい。
【００７７】
（用途）
本発明のコアシェル二層型変性顔料Ａは、水分散体として得られる。これを乾燥することにより、コアシェル二層型顔料と遊離した樹脂の組成物として使用してもよいし、水分散体をそのまま所望の顔料濃度に希釈して、自動車や建材用の塗料分野や、オフセットインキ、グラビアインキ、フレキソインキ、シルクスクリーンインキ等の印刷インキ分野、あるいはインキジェット記録用インク分野等様々な用途に使用することができる。
乾燥する場合は、熱風乾燥機、減圧式乾燥機等で乾燥させることが好ましい。また完全に乾燥せずに顔料ペーストとした状態で流通させることも可能である。
【００７８】
本発明のコアシェル型変性顔料をインクジェット記録用インクに適用する場合は、水分散体に、所望の物性に応じて更に水溶性溶媒及び／または水、バインダー目的のアニオン性基を有するアクリル系共重合体等を加え、所望の物性に必要に応じて乾燥抑止剤、浸透剤、あるいはその他の添加剤を添加して調製する。
インクの調製時あるいは調製後に、遠心分離あるいは濾過処理工程を加えてもよい。
【００７９】
（乾燥抑止剤）
前記乾燥抑止剤は、インクの乾燥防止を目的として添加する。乾燥抑止剤のインク中の含有量は３〜５０質量％であることが好ましい。本発明で使用する乾燥抑止剤としては特に限定はないが、水との混和性がありインクジェットプリンターのヘッドの目詰まり防止効果が得られるものが好ましい。例えば、グリセリン、エチレングリコール、ジエチレングリコール、トリエチレングリコール、トリエチレングリコール  モノ−ｎ−ブチルエーテル、分子量２０００以下のポリエチレングリコール、プロピレングリコール、ジプロピレングリコール、トリプロピレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、メソエリスリトール、ペンタエリスリトール、等が挙げられる。中でも、プロピレングリコール、１，３−ブチルグリコールを含むことが安全性を有し、かつインク乾燥性、吐出性能に優れた効果が見られる。
なお、該乾燥防止剤は、水性顔料分散体で使用する前述の湿潤剤と同じ化合物を使用することができる。従って水性顔料分散体に既に湿潤剤を使用している場合、乾燥防止剤としての役割を兼ねることできる。
【００８０】
（浸透剤）
前記浸透剤は、被記録媒体への浸透性改良や記録媒体上でのドット径調整を目的として添加する。
浸透剤としては、例えばエタノール、イソプロピルアルコール等の低級アルコール、エチレングリコールヘキシルエーテルやジエチレングリコールブチルエーテル等のアルキルアルコールのエチレンオキシド付加物やプロピレングリコールプロピルエーテル等のアルキルアルコールのプロピレンオキシド付加物等が挙げられる。インク中の浸透剤の含有量は０．０１〜１０質量％であることが好ましい。
【００８１】
（界面活性剤）
前記界面活性剤は、表面張力等のインク特性を調整するために添加する。このために添加することのできる界面活性剤は特に限定されるものではなく、各種のアニオン性界面活性剤、ノニオン性界面活性剤、カチオン性界面活性剤、両性界面活性剤などが挙げられ、これらの中では、アニオン性界面活性剤、ノニオン性界面活性剤が好ましい。
【００８２】
アニオン性界面活性剤としては、例えば、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、ポリオキシエチレンアルキルエーテルカルボン酸塩、ポリオキシエチレンアルキルエーテル硫酸塩、アルキルリン酸塩、ポリオキシエチレンアルキルエーテルリン酸塩等が挙げられ、これらの具体例として、ドデシルベンゼンスルホン酸塩、イソプロピルナフタレンスルホン酸塩、モノブチルフェニルフェノールモノスルホン酸塩、モノブチルビフェニルスルホン酸塩、ジブチルフェニルフェノールジスルホン酸塩などを挙げることができる。
【００８３】
ノニオン性界面活性剤としては、例えば、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリグリセリン脂肪酸エステル、ショ糖脂肪酸エステル、ポリオキシエチレンアルキルアミン、ポリオキシエチレン脂肪酸アミド、脂肪酸アルキロールアミド、アルキルアルカノールアミド、アセチレングリコール、アセチレングリコールのオキシエチレン付加物、ポリエチレングリコールポリプロピレングリコールブロックコポリマー、等を挙げることができ、これらの中では、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、アセチレングリコール、アセチレングリコールのオキシエチレン付加物、ポリエチレングリコールポリプロピレングリコールブロックコポリマーが好ましい。
【００８４】
その他の界面活性剤として、ポリシロキサンオキシエチレン付加物のようなシリコーン系界面活性剤；パーフルオロアルキルカルボン酸塩、パーフルオロアルキルスルホン酸塩、オキシエチレンパーフルオロアルキルエーテルのようなフッ素系界面活性剤；スピクリスポール酸、ラムノリピド、リゾレシチンのようなバイオサーファクタント等も使用することができる。
【００８５】
これらの界面活性剤は、単独で用いることもでき、又２種類以上を混合して用いることもできる。界面活性剤を添加する場合は、その添加量はインクの全質量に対し、０．００１〜２質量％の範囲が好ましく、０．００１〜１．５質量％であることがより好ましく、０．０１〜１質量％の範囲であることがさらに好ましい。界面活性剤の添加量が０．００１質量％未満の場合は、界面活性剤添加の効果が得られない傾向にあり、２質量％を超えて用いると、画像が滲むなどの問題を生じやすくなる。
【００８６】
また、必要に応じて防腐剤、粘度調整剤、ｐＨ調整剤、キレート剤、可塑剤、酸化防止剤、紫外線吸収剤等を添加することができる。
【００８７】
（記録媒体）
インクジェット記録用水性インクの記録媒体としては特に限定はなく、複写機で一般的に使用されているコピー用紙（ＰＰＣ紙）等の吸収性の記録媒体、インクの吸収層を有する記録媒体、インクの吸収性を有しない非吸水性の記録媒体、インクの吸水性の低い難吸収性の記録媒体などがありうる。
【００８８】
吸収性の記録媒体の例としては、例えば普通紙、布帛、ダンボール、木材等があげられる。また吸収層を有する記録媒体の例としては、インクジェット専用紙等があげられ、この具体例としては、例えば、株式会社ピクトリコのピクトリコプロ・フォトペーパー等が挙げられる。
【００８９】
インクの吸収性を有しない非吸水性の記録媒体の例には、例えば食品用の包装材料に使用されているもの等を使用することができ、公知のプラスチックフィルムが使用できる。具体例としては、ポリエチレンテレフタレートやポリエチレンナフタレート等のポリエステルフィルム、ポリエチレンやポリプロピレン等のポリオレフィンフィルム、ナイロン等のポリアミド系フィルム、ポリスチレンフィルム、ポリビニルアルコールフィルム、ポリ塩化ビニルフィルム、ポリカーボネートフィルム、ポリアクリロニトリルフィルム、ポリ乳酸フィルム等が挙げられる。特にポリエステルフィルム、ポリオレフィンフィルム、ポリアミド系フィルムが好ましく、さらにポリエチレンテレフタレート、ポリプロピレン、ナイロンが好ましい。またバリア性を付与するためのポリ塩化ビニリデン等のコーティングをした上記フィルムでもよいし、必要に応じてアルミニウム等の金属、あるいはシリカやアルミナ等の金属酸化物の蒸着層を積層したフィルムを併用してもよい。
【００９０】
前記プラスチックフィルムは、未延伸フィルムであってもよいが、１軸もしくは２軸方向に延伸されたものでも良い。さらにフィルムの表面は、未処理であってもよいが、コロナ放電処理、オゾン処理、低温プラズマ処理、フレーム処理、グロー放電処理等、接着性を向上させるための各種処理を施したものが好ましい。
前記プラスチックフィルムの膜厚は用途に応じて適宜変更されるが、例えば軟包装用途である場合は、柔軟性と耐久性、耐カール性を有しているものとして、膜厚が１０μｍ〜１００μｍであることが好ましい。より好ましくは１０μｍ〜３０μｍである。この具体例としては、東洋紡株式会社のパイレン（登録商標）などが挙げられる。
【００９１】
インクの吸水性の低い難吸収性の記録媒体には、印刷本紙などのアート紙、コート紙、軽量コート紙、微塗工紙などが使用できる。これら難吸収性の記録媒体は、セルロースを主体とした一般に表面処理されていない上質紙や中性紙等の表面にコート材を塗布してコート層を設けたものであり、王子製紙（株）製の「ＯＫエバーライトコート」及び日本製紙（株）製の「オーロラＳ」等の微塗工紙、王子製紙（株）製の「ＯＫコートＬ」及び日本製紙（株）製の「オーロラＬ」等の軽量コート紙（Ａ３）、王子製紙（株）製の「ＯＫトップコート＋」及び日本製紙（株）製の「オーロラコート」等のコート紙（Ａ２、Ｂ２）、王子製紙（株）製の「ＯＫ金藤＋」及び三菱製紙（株）製の「特菱アート」等のアート紙（Ａ１）等が挙げられる。
【実施例】
【００９２】
（アニオン性基を有するアクリル系共重合体（ＳＡ１））
アニオン性基を有するアクリル系共重合体としては、スチレン−アクリル酸系共重合体（ＳＡ１）を使用した。具体的には、溶液重合で作製された粉体状（直径１ｍｍ以下）の樹脂であり、モノマー組成比において、スチレン／アクリル酸／メタクリル酸／ブチルアクリレート＝８３／７．３５／９．５５／０．１（質量比）、重量平均分子量１１，０００、酸価１２０ｍｇＫＯＨ／ｇのスチレンアクリル酸系共重合体（ＳＡ１）を使用した。
【００９３】
なお、本発明における重量平均分子量は、ＧＰＣ（ゲル・浸透・クロマトグラフィー）法で測定される値であり、標準物質として使用するポリスチレンの分子量に換算した値である。なお測定は以下の装置及び条件により実施した。
送液ポンプ：ＬＣ−９Ａ
システムコントローラー：ＳＬＣ−６Ｂ
オートインジェクター：Ｓ１Ｌ−６Ｂ
検出器：ＲＩＤ−６Ａ
以上島津製作所社製
データ処理ソフト：Ｓｉｃ４８０ＩＩデータステーション（システムインスツルメンツ社製）。
カラム：ＧＬ−Ｒ４００（ガードカラム）＋ＧＬ−Ｒ４４０＋ＧＬ−Ｒ４５０＋ＧＬ−Ｒ４００Ｍ（日立化成工業社製）
溶出溶媒：ＴＨＦ
溶出流量：２ｍｌ／ｍｉｎ
カラム温度：３５℃
【００９４】
（アニオン性基を有するウレタン樹脂（Ｕ１））
アニオン性基を有するウレタン樹脂としては、次の方法で合成したウレタン樹脂（Ｕ１）を使用した。即ち、温度計、窒素ガス導入管、攪拌器を備えた窒素置換された容器中で、２，２―ジメチロールプロピオン酸１０３．０７質量部、及びイソホロンジイソシアネート２３３．９１質量部を、有機溶剤としてのメチルエチルケトン３３６．９８質量部の存在下で反応させ、分子両末端にイソシアネート基を有するウレタンプレポリマーを製造した後、メチルエチルケトン１７８．９１質量部と「ＰＴＭＧ２０００」（三菱化学株式会社製のポリオキシテトラメチレングリコール、数平均分子量２，０００、平均付加モル数（一般式（Ｉ）中のｎ）；２７．５）６２１．１９質量部を追加し、更に反応を継続した。
反応物の重量平均分子量が３５，０００〜３９，０００の範囲に達した時点で、メタノール６．９１質量部投入することで反応を終了し、更に希釈溶剤としてメチルエチルケトン１９９．９９質量部を追加することでウレタン樹脂の有機溶剤溶液を得た。
次いで、前記ウレタン樹脂の有機溶剤溶液に５０質量％水酸化カリウム水溶液を８３．６６質量部加えることで前記ポリウレタンが有するカルボキシル基の一部または全部を中和し、さらに水４２４１．３５質量部を加え十分に攪拌することにより、重量平均分子量３７，０００、酸価５５であるウレタン樹脂の水分散体を得た。
最後に、前記ウレタン樹脂の水分散体をエージング、脱溶剤し、水を加えることで不揮発分を調整することにより、不揮発分２０質量％のウレタン樹脂（Ｕ１）の水溶液を得た。
【００９５】
（コアシェル二層型変性顔料（Ａ）の水分散体（ＡＤ）の製造方法）
（実施例１）
（アニオン性基を有するアクリル系共重合体の第一層の形成方法）
スチレン−アクリル酸系共重合体（ＳＡ１）を１０質量部、キナクリドン系顔料として「ＦＡＳＴＯＧＥＮ  Ｓｕｐｅｒ  Ｍａｇｅｎｔａ  ＲＹ（ＤＩＣ社製）略称：ＲＹ」５０質量部を、プラネタリーミキサー（商品名：ケミカルミキサーＡＣＭ０４ＬＶＴＪ−Ｂ  株式会社愛工舎製作所製）に仕込み、ジャケットを加温し、内容物温度が８０℃に達した後、自転回転数：８０回転／分、公転回転数：２５回転／分で混練を行った。５分後、トリエチレングリコールを３５質量部、３４質量％水酸化カリウム水溶液を３．５質量部加えた。なおこの時の水の量は、固形分に対して３．８質量％である。プラネタリーミキサーの電流値が最大電流値を示してから１２０分を経過した時点まで混練を継続し混合物を得た。
得られた混合物８０質量部をジャケットから取出し、１ｃｍ角状に切断した後、市販のジューサーミキサーに入れた。そこにイオン交換水８１質量部を加え１０分間ミキサーにかけて混合、希釈しイオン交換水に分散させた。
さらにイオン交換水とトリエチレングリコールを加え、キナクリドン系顔料濃度１５．５質量％の、アニオン性基を有するアクリル系共重合体（ＳＡ１）の第一層のみが形成されたコアシェル一層型変性顔料（Ｓ１）の水分散体（Ｓ１）を得た。
【００９６】
（アニオン性基を有するウレタン樹脂の第二層の形成方法）
前記コアシェル一層型変性顔料（Ｓ１）の水分散体（Ｓ１）に、固形分濃度２０％のウレタン樹脂（Ｕ１）水溶液を添加し、スターラーで攪拌した。前記有機高分子の層が、顔料に接するアニオン性基を有するアクリル系共重合体（ＳＡ１）の第一層と、該第一の層に接し最外層となるアニオン性基を有するウレタン樹脂（Ｕ１）の第二層が形成されたコアシェル二層型変性顔料の水分散体を得た。
【００９７】
（コロイド滴定方法の変曲点による飽和吸着量の算出方法）
（アニオン性基を有するアクリル系共重合体（ＳＡ１）の試験液Ａの調整方法）
スチレン−アクリル酸系共重合体（ＳＡ１）５０ｇと、イオン交換水１７８ｇと、３４質量％の水酸化カリウム（ＫＯＨ）水溶液２２ｇとを加え、加熱しながら良く撹拌し、樹脂固形分２０質量％の水溶液を得た。得られた水溶液に、純水、塩化カリウム（以後ＫＣｌと称す）水溶液を加え、樹脂濃度０．１５質量％且つＫＣｌ濃度０．５質量％の樹脂水溶液を調整した。
ＫＣｌ濃度０．５質量％であり、樹脂濃度が０．３質量％、０．６質量％、０．９質量％である樹脂水溶液も同様に調整した。
【００９８】
（アニオン性基を有するウレタン樹脂（Ｕ１）の試験液Ｂの調整方法）
前記ウレタン樹脂（Ｕ１）の水溶液に、純水、塩化カリウム（以後ＫＣｌと称す）水溶液を加え、樹脂濃度０．１５質量％且つＫＣｌ濃度０．５質量％の樹脂水溶液を調整した。
ＫＣｌ濃度０．５質量％であり、樹脂濃度が０．３質量％、０．６質量％、０．９質量％である樹脂水溶液も同様に調整した。
【００９９】
（コロイド滴定方法  検量線の作成）
コロイド滴定装置は、粒子電荷計ＰＣＤ−０４（スペクトリス社製）を用いた。テフロン（テフロンは登録商標である）製の試料セルおよび移動ピストンを用い、試料セルの白金電極で±２５００ｍＶの範囲の流動電位を計測した。該試料をセルに入れ、電位がマイナスであることを確認した後、プラス電荷を有する滴定液（０．０１Ｎ，Ｐｏｌｙ−ＤＡＤＭＡＣ）で滴定した。電荷量の滴定は、試料セルと移動ピストンの動きにより生じる電位差、すなわち液体の流動電位を基に行った。
流動電位がゼロを超えた（電位が正になった）ところで滴定を終了した。
電位がゼロに達したときの滴下量Ｖと、滴定液の濃度ｃとから、試験液１ｇ当たりの電荷量Ｑ［Ｃ／ｇ］を、以下の式（１）で求めた。あらかじめ濃度既知の樹脂水溶液１０ｇを滴定し、試験液１ｇ当たりの電荷量との相関から、図１に示す検量線グラフＡ（符号１に相当）、検量線グラフＢ（符号２に相当）（（ｎ≧４、ｒ２≧０．９０）を作成した。
【０１００】
【数３】
2017082212.tif 000005
【０１０１】
Ｑ：試験液１ｇ当たりの電荷量［Ｃ／ｇ］
Ｖ：消費した滴定液の量［Ｌ］
ｃ：滴定液の濃度［Ｎ］
Ｆ：ファラデー係数［９６４８５Ｃ／ｅｑ］）
ｍ：アニオン性基を有する樹脂を含む水溶液［ｇ］
【０１０２】
（コロイド滴定方法  変曲点によるウレタン樹脂第二層の飽和吸着量の算出）
実施例１で得たコアシェル二層型変性顔料の水分散体に、純水、塩化カリウム水溶液を加え、顔料濃度３質量％、ＫＣｌ濃度０．５質量％の溶液を調整し、前記と同様にコロイド滴定を行った。
横軸を顔料重量に対するウレタン樹脂量比［Ｒ／Ｐ］、縦軸を試験液１ｇ当たりの電荷量としてプロットし、最小二乗法による寄与率ｒ２が０．９５以上となるように原点から少なくとも４点以上の測定点（原点を含む）を選択し、線形近似式（２）を得た。（図３符合５）
【０１０３】
【数４】
2017082212.tif 000006
【０１０４】
Ｙ：試験液１ｇ当たりの電荷量［Ｃ／ｇ］
（Ｒ／Ｐ）：顔料重量に対するウレタン樹脂含有量比
Ａ：最小二乗法から算出された線形近似式の傾き
Ｂ：最小二乗法から算出された線形近似式の切片
【０１０５】
変曲点が出現し以後傾きが変化し、ウレタン樹脂の検量線Ｂの傾きとほぼ一致した直線になったときの２点以上の測定点を選択し、線形近似式（３）を得た。（図３符合６）
【０１０６】
【数５】
2017082212.tif 000007
【０１０７】
Ｙ：試験液１ｇ当たりの電荷量［Ｃ／ｇ］
（Ｒ／Ｐ）：顔料重量に対するウレタン含有量比
Ｃ：最小二乗法から算出された線形近似式の傾き
Ｄ：最小二乗法から算出された線形近似式の切片
【０１０８】
前記線形近似式（２）と線形近似式（３）の交点を変曲点Ｐ(図３符合７)とし、ウレタン樹脂による二層目のシェル形成の終点とした。（図３参照）
【０１０９】
得られたグラフの変曲点Ｐから、ウレタン樹脂（Ｕ１）の飽和吸着量は、顔料１ｇに対し０．１２ｇであった。これを飽和吸着量とする。
【０１１０】
前記飽和吸着量を基に、ウレタン樹脂（Ｕ１）の含有量を顔料１ｇに対し０．１０ｇ（飽和吸着量に対して８３％）とするコアシェル二層型変性顔料（Ａ１）の水分散体（ＡＤ１）を得た。
【０１１１】
（実施例２）
前記アニオン性基を有するウレタン樹脂の第二層の形成方法として、スターラーで攪拌するのではなく、ジルコニアビーズ（１．２５ｍｍ径）を加えてペイントシェーカーで３０分間振とうした以外は実施例１と同様にして、コアシェル二層型変性顔料（Ａ２）の水分散体（ＡＤ２）を得た。
【０１１２】
（実施例３）
ウレタン樹脂（Ｕ１）の飽和吸着量の４２％となるウレタン樹脂（Ｕ１）を使用した以外は実施例１と同様にしてコアシェル二層型変性顔料（Ａ３）の水分散体（ＡＤ３）を得た。
【０１１３】
（比較例１）
ウレタン樹脂（Ｕ１）の飽和吸着量の１６６％となるウレタン樹脂（Ｕ１）を使用した以外は実施例１と同様にしてコアシェル二層型変性顔料（Ｈ１）の水分散体（ＨＤ１）を得た。
【０１１４】
（比較例２）
ウレタン樹脂（Ｕ１）を使用しない以外は実施例１と同様にしてコアシェル一層型変性顔料（Ｈ２）の水分散体（ＨＤ２）を得た。
【０１１５】
（コアシェル型変性顔料のゼータ電位の測定）
実施例及び比較例で得たコアシェル二層型変性顔料が二層を有しているかどうかは、ゼータ電位により判断した。
実施例１で得たコアシェル二層型変性顔料（Ａ１）の水分散体（ＡＤ１）を、１０ｍＭ  ＫＣｌ水溶液で１０００倍希釈し、ゼータサイザーナノＺＳＰ（マルバーン社製）を用いてｐＨ＝７±０．３の範囲でゼータ電位を測定した。ゼータ電位は３点測定した平均値を採用した。
同様に、実施例２〜３、比較例１〜２で得たコアシェル二層型変性顔料の水分散体のデータ電位を測定した。
アニオン性基を有するアクリル系共重合体（ＳＡ１）が最表層となっている場合のゼータ電位は−４０ｍＶであり、アニオン性基を有するウレタン樹脂（Ｕ１）が最表層となっている場合のゼータ電位は−５０ｍＶである。この値を元に、ゼータ電位が−４０ｍＶに近いものはアニオン性基を有するウレタン樹脂の第二層が形成されておらずアクリル系共重合体の第一層が最表層となっており、ゼータ電位が−５０ｍＶに近いものはアニオン性基を有するウレタン樹脂の第二層が形成され最表層となっていると判断した。
結果を表１に示す。
【０１１６】
【表１】
2017082212.tif 000008
【０１１７】
（水性顔料インクの作製）
実施例及び比較例で得たコアシェル二層型変性顔料の水分散体を使用して、顔料濃度６質量％のインクジェット記録用水性インク（Ａ１）〜（Ａ３）、（Ｈ１）〜（Ｈ２）を作製した。組成は以下の通りである。
コアシェル型変性顔料の水分散体：５０質量部
２−ピロリジノン：８質量部
トリエチレングリコール：４質量部
トリエチレングリコール  モノ−ｎ−ブチルエーテル：８質量部
精製グリセリン：３質量部
サーフィノール４４０  （エアープロダクツ社製）：０．５質量部
イオン交換水：２６．５質量部
【０１１８】
（印刷濃度均一性試験）
各インクジェット記録用水性インクを、市販のインクジェットプリンターのカートリッジに充填し、インクジェット専用紙に特定のパターンをドラフトモードで印刷した。得られた印刷物の同一画像の中で最も色濃度の高い箇所および最も低い箇所を、Ｘ−Ｒｉｔｅ社製Ｓｐｅｃｔｏｒｏｓｃａｎで測色した。得られた測色結果からｃ＊（彩度）をＬ＊（明度）で除した値（ｃ＊／Ｌ＊）を算出し、上記２点の測定箇所における（ｃ＊／Ｌ＊）の比を下記判定基準で評価した。結果を表２に示す。
【０１１９】
（判定基準）
◎：  （ｃ＊／Ｌ＊）比が、５％未満
○：  （ｃ＊／Ｌ＊）比が、１０％未満
×：  （ｃ＊／Ｌ＊）比が、１０％以上
【０１２０】
（耐マーカー性試験）
インクジェットプリンターで印刷した評価用パターンの印刷部１ｃｍを含む計２ｃｍの直線をアルカリ性水性蛍光ペンで連続して３回重ね描きし、白紙部に描画した部分を測色系（ＢＹＫ社製ｍｉｃｒｏ−ｈａｚｅ  ｐｌｕｓ）でマゼンタ色のＯＤを測定した（１）。印刷部を含まない白紙部分にも同様に蛍光ペンで３回重ね描きし、マゼンタ色のＯＤを測定した（２）。上記２点における値の差分（［（１）−（２）］）を評価値とした。結果を表２に示す。
【０１２１】
（判定基準）
○：  ＯＤ差が、０．１未満
×：  ＯＤ差が、０．１以上
【０１２２】
【表２】
2017082212.tif 000009
【０１２３】
この結果、本発明で得たコアシェル型変性顔料を使用した実施例１〜３はいずれも、耐マーカー性と印刷濃度均一性とのバランスに優れていた。
一方比較例１は、ウレタン樹脂が飽和吸着量を上回って配合された例であるが、印刷濃度均一性試験において色むらが生じた。これは配合したウレタン樹脂の一部がインク中に遊離して存在し、色むらとなったものと推定される。一方比較例２はウレタン樹脂が配合されていない例であるが、これは耐マーカー性試験に劣る結果となった。
【図面の簡単な説明】
【０１２４】
【図１】電荷量Ｑとアニオン性樹脂の水溶液濃度との関係を表すグラフである。
【図２】電荷量Ｑとコアシェル二層型変性顔料の水分散体のとの関係を表すグラフである
【図３】コロイド滴定方法の変曲点による飽和吸着量の算出方法を示したグラフである。
【符号の説明】
【０１２５】
１：実施例で使用したスチレン−アクリル酸系共重合体のグラフＡ
２：実施例で使用したウレタン系樹脂のグラフＢ
３：前記グラフＡと前記グラフＢとを足したグラフＡ＋Ｂ  
４：コアシェル二層型変性顔料の水分散体のグラフＣ
５：線形近似式（２）のグラフ
６：線形近似式（３）のグラフ
７：変曲点Ｐ
【図１】
2017082212.tif 000010
【図２】
2017082212.tif 000011
【図３】
2017082212.tif 000012